도 5 를 참조 하 여 , 미처리 친수성 폴리머 필름 ( 1 a ) 을 제 1 롤 부 ( 41 ) 로부터 끌어내 고 , 반송 부 ( 42 ) 에서 상기 친수성 폴리머 필름 ( 1 a ) 을 팽윤 처 리조 ( 4 A ) 로 반송 한다 . 팽윤 처 리조 ( 4 A ) 내 의 가이드 롤 ( 42 ) 에 의해 친수성 폴리머 필름 ( 1 a ) 을 반송 하 면서 , 상기 친수성 폴리머 필름 ( 1 a ) 을 팽윤 처리 액 에 침지 함 으로써 , 친수성 폴리머 필름 ( 1 a ) 이 팽윤 한다 . 상기 팽윤 처리 액 의 온도 는 특별히 한정 되 지 않 지만 , 예 를 들 어 , 20 ℃ ∼ 45 ℃ 이 다 . 친수성 폴리머 필름 ( 1 a ) 을 팽윤 처리 액 에 침지 하 는 시간 은 특별히 한정 되 지 않 지만 , 예 를 들 어 , 5 초 ∼ 300 초 이 다 . 다음 으로 , 팽윤 후 의 친수성 폴리머 필름 ( 1 a ) 을 염색 처 리조 ( 4 B ) 내 의 염색 처리 액 에 침지 함 으로써 , 친수성 폴리머 필름 ( 1 a ) 이 이색 성 물질 에 의해 염색 된다 . 상기 염색 처리 액 의 온도 는 특별히 한정 되 지 않 지만 , 예 를 들 어 , 20 ℃ ∼ 50 ℃ 이 다 . 친수성 폴리머 필름 ( 1 a ) 을 염색 처리 액 에 침지 하 는 시간 은 특별히 한정 되 지 않 지만 , 예 를 들 어 , 5 초 ∼ 300 초 이 다 . 염색 후 의 친수성 폴리머 필름 ( 1 a ) 을 가 교 처 리조 ( 4 C ) 내 의 가교 처리 액 에 침지 함 으로써 , 친수성 폴리머 필름 ( 1 a ) 의 이색 성 물질 이 가교 된다 . 상기 가교 처리 액 의 온도 는 특별히 한정 되 지 않 지만 , 예 를 들 어 , 25 ℃ 이상 이 고 , 바람직 하 게 는 40 ℃ ∼ 70 ℃ 이 다 . 친수성 폴리머 필름 ( 1 a ) 을 가교 처리 액 에 침지 하 는 시간 은 특별히 한정 되 지 않 지만 , 예 를 들 어 , 5 초 ∼ 800 초 이 다 .